본 발명 에서 는 상기 성형 된 담체 를 0 . 1 ~ 0 . 3 진공 기압 하 에서 1 ~ 5 분 간 탈 진공 처리 후 양생 하 는 과정 을 포함 한다 . 진공 챔버 를 통해 탈 진공 처리 함 으로써 담체 표면 에 미세 기포 를 형성 시키 며 , 실험 결과 이 는 고주파 로 내부 공기 층 을 가열 하 여 표면 에 미세 기포 를 도출 하 는 방법 보다 효과 적 인 것 으로 나타났 다 . 이때 , 탈 진공 처리 시간 이 2 분 보다 짧 거나 0 . 1 진공 기압 보다 높 은 기압 하 에서 탈 진공 처리 하 는 경우 미세 기포 가 표면 으로 도출 되 지 않 으며 , 탈 진공 처리 시간 이 3 분 보다 길 거나 0 . 3 진공 기압 보다 낮 은 기압 하 에서 탈 진공 처리 하 는 경우 페이스트 표면 에 미세 공기 가 과다 하 게 도출 되 어 크랙 을 형성 하 게 되 고 , 이 에 따른 담체 의 강도 저하 가 우려 되 므로 , 0 . 1 ~ 0 . 3 진공 기압 하 에서 2 ~ 3 분 간 탈 진공 처리 후 양생 하 는 것 이 바람직 하 다 .